ЦЕМЕНТЫ ДЛЯ ИСПОЛЬЗОВАНИЯ ВНУТРИ ФОРМАЦИЙ, СОДЕРЖАЩИХ ГИДРАТЫ ГАЗОВ

1. Способ технического обслуживания ствола скважины в подземной формации, в котором осуществляют:
(а) приготовление цементной композиции, содержащей воду, цементирующий материал и ингибитор гидратов газов; и
(б) помещение данной цементной композиции в ствол скважины.
2. Способ по п.1, в котором ингибитором гидратов газов является лецитин.
3. Способ по п.2, в котором цементная композиция содержит лецитин в количестве от около 0,4% относительно веса воды до около 1,0% относительно веса воды.
4. Способ по п.1, в котором цементирующий материал представляет собой портланд-цемент, пуццолановые цементы, гипсовые цементы, фосфатные цементы, высокоглиноземистые цементы, кремнеземные цементы, высокощелочные цементы или их комбинации.
5. Способ по п.4, в котором цементная композиция содержит цементирующий материал в количестве от около 50 до около 80%.
6. Способ по п.1, в котором цементирующий материал представляет собой доменный шлак, застеклованный глинистый сланец, полугидрат сульфата кальция или их комбинации.
7. Способ по п.1, в котором цементирующий материал представляет собой доменный шлак и полугидрат сульфата кальция, взятые в соотношении от около 1:4 до около 4:1.
8. Способ по п.1, в котором цементирующий материал представляет собой доменный шлак в количестве от около 20 до около 80%.
9. Способ по п.1, в котором цементирующий материал представляет собой застеклованный глинистый сланец в количестве от около 35 до около 65%.
10. Способ по п.1, в котором цементирующий материал представляет собой полугидрат сульфата кальция в количестве от около 20 до около 80%.
11. Способ по п.1, в котором цементная композиция содержит сверх того замедлитель застывания.
12. Способ по п.11, в котором замедлитель застывания содержит цитрат натрия.
13. Способ по п.1, в котором также вспенивают цементную композицию.
14. Способ по п.1, в котором цементная композиция содержит сверх того добавку уменьшения плотности.
15. Способ по п.14, в котором уменьшающая плотность добавка содержит стеклянные шарики, газ или их комбинацию.
16. Способ по п.1, в котором подземная формация включает вечную мерзлоту, гидраты газов или то и другое вместе.
17. Цементная композиция, включающая воду, цементирующий материал и ингибитор гидратов газов.
18. Композиция по п.17, в которой ингибитором гидратов газов является лецитин.
19. Композиция по п.17, содержащая лецитин в количестве от около 0,4% относительно веса воды до около 1,0% относительно веса воды.
20. Композиция по п.17, в которой цементирующий материал представляет собой портланд-цемент, пуццолановые цементы, гипсовые цементы, фосфатные цементы, высокоглиноземистые цементы, кремнеземные цементы, высокощелочные цементы или их комбинации.
21. Композиция по п.17, в которой цементирующий материал представляет собой доменный шлак, застеклованный глинистый сланец, полугидрат сульфата кальция или их комбинации.